Brevet FR2674515A1 — publié le 19921002

SUBSTANCES TALQUEUSES PRESENTANT DES PROPRIETES SPECIFIQUES DE SURFACE ET PROCEDES DE FABRICATION L'invention, due à la collaboration du Laboratoire de Chimie Appliquée de l'Ecole Nationale Supérieure de Chimie de Montpellier et de la Société Talc de Luzenac, concerne de nouvelles substances talqueuses présentant des propriétés spécifiques de surface et leur10 procédé de fabrication Par la suite, on entend par "talc", le minéral silicate de magnésium hydraté, et par "substance talqueuse" une substance essentiellement constituée de silicate de magnésium hydraté, qui possède certaines propriétés caractéristiques du talc notamment le caractère15 feuilleté de sa structure, sa faible dureté et sa stabilité thermique Il est à noter que le minerai de talc est fréquemment constitué par un mélange du minéral "talc" tel que ci-dessus défini et de minéraux associés: chlorite (silicate de magnésium et d'aluminium hydraté), dolomite (carbonate de20 calcium et de magnésium), etc; il est bien entendu que les substances talqueuses visées par la présente invention peuvent contenir les minéraux associés précités. Le talc est un minéral qui possède de nombreuses applications industrielles: charqe papetière, pigment de couchage du papier, adjuvant de contrôle des poix et résines du papier ("pitch control"), charge renforçante des thermoplastiques, charge pour peinture, adjuvant thixotropique, additif d'antimottage, support cosmétique, matière première dans la fabrication de céramiques 30 Toutefois le talc est un minéral hydrophobe et inerte, propriétés qui entraînent certains inconvénients dans certaines applications déjà existantes et peuvent en limiter le champ d'utilisation Par exemple, dans les applications papetières, le caractère hydrophobe du talc complique les procédures de mélange en milieux aqueux et affaiblit sa liaison avec la cellulose, ce qui conduit au phénomène de poudrage (libération de talc en surface du papier); dans les applications comme charge des matières plastiques, le caractère inerte du talc empêche que celui-ci se lie fortement40 avec la matrice plastique, ce qui limite certaines propriétés 2 mécaniques du composé chargé. A l'heure actuelle, le seul procédé connu pour masquer les caractères hydrophobe et inerte du talc consiste à encapsuler chaque particule au moyen d'une enveloppe présentant les propriétés désirées (GODARD P, MERCIER J-P; Double Liaison Chimie des Peintures, ( 387) 3/19 ( 1988) TEMPLETON-KNIGHT R; Chemistry and Industry (August) 512 ( 1990)) Toutefois, un tel procédé peut masquer les autres propriétés du talc (lamellarité par exemple); de plus et surtout, l'absence de liaison chimique entre l'enveloppe et la particule de talc ne permet pas en général d'augmenter significativement les propriétés mécaniques finales par rapport à celles obtenues au moyen d'une charge de15 talc non encapsulé, et ce, d'autant plus que les enveloppes en matière synthétique généralement prévues sont fragiles et peu stables thermiquement. Par ailleurs, dans le cas o le talc est utilisé comme charge de renforcement de matières thermoplastiques, on a constaté qu'une transformation thermique du talc en mélange d'enstatite et de silice conduisait à une charge augmentant significativement les propriétés mécaniques des thermoplastiques obtenus (voir brevets FR 2 527 620 et FR 2 585 691) Toutefois, une telle25 transformation (désignée "calcination") est très coûteuse en raison des hautes températures nécessaires (en pratique entre 1 1500 C et 1 2200 C) qui exiqent une technologie spécifique (fours rotatifs à chauffage direct, lesquels s'imposent à partir de 900 C) De plus, cette transformation conduit à un produit différent qui n'est plus du talc et n'en a plus les propriétés (en particulier structure cristalline de grande dureté): ce produit présente certaines caractéristiques spécifiques (notamment un caractère abrasif) qui en limitent les applications aux charges pour thermoplastiques. La présente invention se propose de fournir un procédé de fabrication de nouvelles substances talqueuses constituées de particules qui présentent intérieurement la structure du talc et donc possèdent certaines propriétés caractéristiques de celui-ci telles que caractère feuilleté, faible dureté, stabilité thermique, tout en présentant des 3 propriétés de surface modifiées: hydrophilie et/ou caractère réactif à l'égard d'un grand nombre de composés. Un objectif de l'invention est de fournir des substances talqueuses du type précité, dont les particules soient homogènes, stables et résistantes aux agents extérieurs et conditions de mise en oeuvre (résistance thermique, résistance au cisaillement et résistance au solvant). A cet effet, la substance talqueuse de base conforme à l'invention est constituée de particules de structure feuilletée, présentant intérieurement la structure cristalline du talc et possédant des propriétés de surface hydrophiles En particulier, ladite substance, qui peut être fabriquée à partir du talc par les procédés définis plus loin,15 est formée de particules qui comprennent des feuillets internes hydrophobes et au moins un feuillet de surface hydrophile, liés par des forces de Vanderwaals: les feuillets internes possédant la structure cristalline du talc au niveau de chaque maille, chaque feuillet de surface étant constitué par un réseau de tétraèdres d'oxyde de silicium, portant des sites hydrophiles. Ainsi, la substance talqueuse conforme à l'invention est formée de particules homogènes (par opposition aux particules encapsulées), qui conservent les caractéristiques essentielles du talc en raison de leur structure cristalline interne (caractère feuilleté, faible dureté, stabilité thermique) mais présentent des caractéristiques d'hydrophilie et une réactivité (par30 opposition à l'hydrophobie et l'inertie du talc) en raison des sites faisant partie de la structure des feuillets de surface. La substance talqueuse conforme à l'invention peut en particulier être fabriquée par voie thermique en chauffant des particules de talc à une température inférieure35 à 9000 C dans des conditions propres à éviter la transformation du talc en enstatite et à opérer une modification de surface consistant en une substitution des ponts siloxanes inertes en silanols actifs Comme on le verra plus loin, ces conditions peuvent être obtenues en ajustant de40 fanon appropriée le couple température/durée de traitement, pour engendrer les substitutions de surface sus-évoquées tout en évitant la transformation du talc en enstatite (qui caractérise les procédés de calcination connus: brevets FR 5 2 527 620 et FR 2 585 691) Les analyses ont montré que le procédé de fabrication par voie thermique sus-défini engendrait une inversion en surface de certains tétraèdres d'oxyde de silicium constitutifs du talc, ayant pour effet d'orienter vers l'extérieur leur sommet actif et de rendre10 accessible le groupement actif silanol (Si OH) qui forme ledit sommet, et ce, tout en laissant intact tout le reste de la structure cristalline des particules Ainsi, la substance talaueuse obtenue se caractérise en ce que chaque feuillet de surface est constitué par un réseau comportant:15 des tétraèdres d'oxyde de silicium ayant un arrangement cristallin identique à celui du talc, la base inerte desdits tétraèdres formant la surface du feuillet,. des tétraèdres d'oxyde de silicium inversés par rapport aux précédents, lesdits tétraèdres inversés ayant un sommet actif situé au niveau de la surface du feuillet, formant un groupement silanol Si OH. La substance talqueuse conforme à l'invention peut également être fabriquée par voie chimique, en mettant en suspension du talc en présence d'un amorceur radicalaire25 dans un milieu liquide solvant dudit amorceur et sécable par les radicaux produits par l'amorceur, dans des conditions propres à ouvrir des liaisons siloxanes en surface des particules et à les remplacer par des fonctions hydrophiles. Un mode de mise en oeuvre préférentiel de ce procédé30 consiste: à utiliser un amorceur radicalaire constitué par au moins un des composés du groupe suivant: diazo, peroxyde, carboperoxyde, peracide, disulfure, thiourame, xanthogène, dérivé du tétraméthyléthane,35 à utiliser comme solvant soit un composé organique halogéné ou un mélange de composés organiques halogénés, soit un tiers solvant contenant un thiol sécable par les radicaux produits par l'amorceur,. à chauffer la suspension à une température au moins égale à la température de décomposition de l'amorceur :l radiculaire en vue d'entretenir la réaction radicalaire dans le milieu. Les analyses ont montré que le procédé chimique sus-défini permettait d'ouvrir en surface certaines liaisons siloxanes (inertes), probablement par attaque radicalaire sur les siliciums correspondants, et simultanément d'y fixer les fonctions hydrophiles Ainsi, la surface talqueuse obtenue se caractérise en ce que chaque feuillet de10 surface comprend des liaisons siloxanes inertes caractéristiques du talc et des fonctions hydrophiles Si OH, Si X ou Si RX, o X est un halogène et R un chaînon organique, ces fonctions paraissant être disposées sur des siliciums adjacents en remplacement d'un pont siloxane du talc.15 Les analyses physico- chimiques de la substance talqueuse conforme à l'invention (qu'elle soit fabriquée par voie thermique ou par voie chimique) ont montré qu'elle pouvait être caractérisée par:. un spectre de diffraction des rayons X, identique à celui du talc, exempt des pics caractéristiques de I'enstatite, un spectre infrarouge identique à celui du talc, des isothermes d'adsorption de sondes polaires et/ou apolaires modifiées, induisant des diagrammes de distribution d'énergie de surface bimodale (méthode de RUDZINSKI JAGIELLO, référence: J Colloïd Interface Sci, 48, 478, 1982),. un indice de mouillabilité (indice de Stevens, référence: Farmaceut Tijdschrift Belgie, 51 ( 2), , 1974) compris entre 50 et 71,3 (exprimé en m J par m 2). Il convient de souligner que les caractéristiques de structure sont les mêmes que celles du talc (absence d'autres espèces cristallines telles que35 l'enstatite), alors que les caractéristiques de surface sont différentes, et ce, tout en ayant une substance constituée de particules homogènes et stables. L'invention s'étend à des applications de la substance talqueuse sus- définie, consistant à traiter celle-ci de façon à lui conférer une réactivité de surface à l'égard 6 d'une matrice organique déterminée Le procédé de traitement utilise les sites hydrophiles de surface de la substance (groupements silanols actifs) et consiste à fixer sur ces sites des molécules ayant, d'une part, une fonction de fixation sur lesdits sites, et d'autre part, une affinité avec la matrice organique précitée L'on peut en particulier fixer sur les sites hydrophiles de surface des molécules des familles suivantes: époxy, isocyanate, acide organique, acide10 acrylique, alcool, chlorure d'acyle, anhydride, organosilane comprenant au moins un groupe hydrolisable (alcoxysilane, chlorosilane) Les groupements chimiques caractéristiques de ces familles ont la propriété de réagir avec le groupement silanol, créant ainsi une liaison forte avec la particule Le15 choix du composé utilisé dans ces familles sera dicté par l'application envisagée; par exemples, on choisira des composés comportant comme autres groupements réactifs: des groupements insaturés dans le cas d'un mélange avec des monomères appelés à polymériser (matières plastiques, peintures), des groupements hydroxyles dans le cas d'une incorporation au papier (alcool polyvinylique, résines cellulosiques) ou d'une préparation cosmétique (polysilanols). L'invention s'étend aux substances talqueuses obtenues après un tel traitement, se caractérisant par une structure interne des particules identique à celle du talc et par une réactivité de surface. L'invention est illustrée par les exemples qui suivent en référence aux dessins annexés: les figures 1, 2, 3, 4 et 5 sont des diagrammes comparatifs obtenus à l'exemple 1, respectivement spectre de diffraction des rayons X (figures 1, 2), spectre infrarouge (figures 3, 4) et diagramme de distribution35 d'énergie d'adsorption de l'octane (figure 5), les figures 6 a et 6 b sont des schémas explicatifs de la structure interne et de surface de la substance talqueuse obtenue à l'exemple 1, la figure 7 est un diagramme fournissant les couples température/durée de traitement, obtenus à 7 l'exemple 2. Exemple 1 Préparation d'une substance talqueuse hydrophile par voie thermique Produit de départ Le produit de départ utilisé est un mélange désigné "Luzenac 00 G" contenant 90 % de talc (silicate de magnésium hydraté), 8 % de chlorite (silicate de magnésium et d'aluminium hydraté), 1 o, de dolomite (carbonate de calcium et10 de magnésium) et 1, de divers Les caractéristiques granulométriques de ce produit sont les suivantes: diamètre de coupure D 99 = 50 microns, diamètre moyen D 50 = 10 microns; son indice Stevens de mouillabilité est de 40 m J/m 2, ce qui caractérise un produit hydrophobe.15 Le spectre de diffraction de ce produit de départ est représenté à la figure 1 par le diagramme A; on y reconnaît les pics caractéristiques du talc, de la chlorite et de la dolomite. Le spectre infrarouge du produit est représenté à la figure 3 par le diagramme C. Un diagramme de distribution d'énergie d'adsorption (calculé ô partir de l'isotherme d'adsorption de l'octane à 70 C obtenu par chromatographie inverse en phase gazeuse puis traité selon la méthode de Rudzinski-Jagiello)25 est représenté à la figure 5 (courbe E) On observe un seul type de site d'adsorption faiblement peuple, caractéristique du talc. Préparation Le produit de départ est disposé sans tassement dans une barquette de matériau réfractaire non polluant (fibres silico alumineuses) Cette barquette est placée pendant 30 minutes dans un four électrique à moufle à une température de 875 C Le produit est ensuite refroidi à l'air libre jusqu'à 200 C.35 Caractérisation de la substance talqueuse obtenue Les caractéristiques granulométriques sont inchangées par rapport à celles du produit de départ, ce qui montre que les particules ne sont pas géométriquement40 modifiées L'analyse thermopondérale permettant de déterminer 8 la composition minéralogique montre que l'on retrouve 90 % de talc, mais que la chlorite et la dolomite sont transformées. Le spectre de diffraction de la substance talqueuse est représenté à la figure 2 par le diagramme B; ce diagramme coïncide avec celui du produit de départ (A) à l'exception des pics de la chlorite et de la dolomite qui ont disparu (à noter que le pic de faible amplitude à 14,2 correspond au résidu de déshydradatation de la chlorite) Ce10 diagramme caractérise la structure cristalline du talc, exempte d'enstatite (A titre indicatif, les pics caractéristiques de l'enstatite ont été positionnés en EN 5 à la figure 2). De façon analogue, le spectre infrarouge de la substance (diagramme D de la figure 4) caractérise une structure de talc pur, exempte d'enstatite. Le dianramme de distribution d'éneroie d'adsorption de la substance (diagramme F de la figure 5) présente une courbe bimodale, montrant la création d'au moins20 un nouveau type de site d'adsorption, les deux sites visibles étant fortement peuplés: la substance obtenue a donc des propriétés de surface radicalement différentes de celles du produit de départ. L'indice de mouillabilité est de 71,3 m J/m 2, ce qui caractérise un produit très hydrophile, qui est immédiatement mouillé par l'eau. Les résultats ci-dessus rapportés montrent que la substance talqueuse obtenue présente de façon inattendue, à la fois les deux caractéristiques suivantes:30 une structure cristalline interne identique à celle du talc, des propriétés d'hydrophilie s'opposant l'hydrophobie naturelle du talc. Des mesures de dureté montrent que la dureté de la substance talqueuse reste faible (de l'ordre de celle du talc); en outre, des essais en température montrent que la stabilité thermique du talc se retrouve et que les propriétés d'hydrophilie sont elles-mêmes thermostables. L'interprétation de l'ensemble des résultats obtenus a permis de dessiner les schémas des figures 6 a et 6 b 9 illustrant la structure interne et de surface de la substance. La figure 6 a montre les tétraèdres d'oxyde de silicium qui constituent les feuillets internes de la substance: trois5 oxygènes 01, 02 03 forment la base d'un tétraèdre située en surface du feuillet lin oxygène 014 dans le plan inférieur forme le sommet opposé, un silicium étant positionné dans le tétraèdre La figure 6 b montre un feuillet de surface d'une particule de la substance: certains tétraèdres sont inversés10 et présentent un sommet actif situé au niveau de la surface du feuillet, ce sommet étant constitué par un groupement hydroxyle OH lié au silicium du tétraèdre pour former un groupe silanol Si OH. Exemole 2 Conditions de préparation par voie thermique15 Dans cet exemple, le produit de départ est le même que précédemment et les conditions de température et de durée sont amenées à évoluer afin de définir la plage d'obtention d'une substance talqueuse analogue à celle obtenue à l'exemple 1. On a dessiné à la figure 7 le diagramme obtenu la zone hachurée Z de ce diagramme fournit les couples température/durée, qui permettent d'obtenir les modifications de surface précitées sans altérer la structure cristalline interne du talc En conditions trop sévères25 (zone G située au-dessus de la zone hachurée Z), le talc est transformé en enstatite avec perte de ses propriétés internes (notamment lamellarité et faible dureté); en conditions trop douces (zone K située au-dessous de la zone hachurée), l'énergie transmise est trop faible pour assurer le30 basculement des tétraèdres et conférer des propriétés d'hydrophilie de surface significatives; pour des durées inférieures à 10 mn, l'homogénéité en température de l'échantillon n'est pas assurée de façon satisfaisante Au- delà de deux heures, la durée n'a plus d'influence, le produit35 n'évoluant plus: en pratique, pour des raisons économiques, on se limitera à des durées inférieures à deux heures. Exemple 3 Préparation par voie chimique Le produit de départ est le même que celui de l'exemple 1 et cinq échantillons sont traités avec des quantités différentes d'amorceur radicalaire constitué par le peroxyde de benzoyle. Le talc de chaque échantillon est mis en suspension dans du tetrachlorure de carbone contenant pour 100 grammes de talc: échantillon 0: absence d'amorceur, échantillon 1: 0,4 g d'amorceur, échantillon 2: 1,6 g, échantillon 3: 6,5 g, échantillon 4: 25,5 g. Chaque mélange ainsi constitué est placé dans un réacteur étanche, soumis a une agitation pendant 12 heures à 130 C; la température de décomposition de l'amorceur est de 71 C (température de demi-vie à 10 heures). Cette température de 1300 C a été choisie au terne de plusieurs essais ponctuels pour permettre la décomposition de l'amorceur et l'entretien de la réaction radicalaire. Les produits obtenus sont refroidis, extraits des réacteurs, filtrés et lavés au tétrachlorure de carbone. Les poudres sont séchées à l'étuve pendant 24 heures à 1000 C. Caractérisation des substances obtenues granulométrie: inchangée, composition minéralogique par analyse thermopondérale: inchangée, À spectre de diffraction: inchangé (strictement identique à celui du produit de départ, ce qui montre que, par voie chimique, les minéraux associés: chlorite, dolomite sont conservés),30 spectre infrarouge: présence des bandes caractéristiques des minéraux de ddpart (talc, chlorite) avec pour les échantillons 1 à 4 la large bande caractéristique de l'eau (montrant le caractère hygroscopique des substances obtenues, à l'exception de l'échantillon 0),35 indice Stevens de mouillabilité: m J/m 2 pour l'échantillon 0, m J/m 2 pour les échantillons 1 à 4. Ces résultats montrent que l'échantillon O n'a subi aucune modification significative, cependant que les autres échantillons soumis à la réaction radicalaire il présentent à la fois les trois caractéristiques suivantes: structure cristalline interne identique à celle du talc, propriétés d'hydrophilie de surface, propriétés d'hyqroscopie. Les mesures de dureté et des essais en température montrent que l'on retrouve la faible dureté du talc et sa stabilité thermique. L'interprétation des résultats permet d'avancer le mécanisme de modification de surface suivant: les radicaux engendrés dans le milieu ouvrent certaines liaisons siloxanes des feuillets de surface des particules et ces liaisons sont remplacées par des liaisons hydrophiles, notamment dans l'exemple concerné: Si Cl, Si C 13 et Si OH (par hydrolyse des précédentes). Exemple 4 Préparation par voie chimique en utilisant d'autres amorceurs La préparation de l'exemple 3 concernant l'échantillon 1 a été reprise avec les amorceurs suivants, dans le même solvant: 2-2 ', azobis (isobutyronitrile) de la famille diazo, produit commercial "PERKADOX 165 " (marque déposée par la Société "AKZO") de la famille des carboperoxydes. Les résultats sont identiques à ceux de l'exemple 3 et les substances obtenues se caractérisent par une structure cristalline interne type talc + chlorite, des30 propriétés d'hydrophilie de surface et un caractère hygroscopique. Exemple 5 Traitement des substances obtenues par un chlorosilane La substance talqueuse obtenue par voie thermique à l'exemple 1 est traitée de la façon suivante: mise en suspension de la substance dans un solvant (tetrahydrofurane), addition de 95 q de diméthylchlorosilane pour 100 o de talc, agitation et maintien b la température de 40 C pendant 12 heures, filtration et lavane au tétrahydrofurane de la poudre obtenue, séchage pendant 24 heures à l'étuve à 100 C. La substance talqueuse obtenue est ensuite caractérisée et les résultats montrent que des Groupements Si H(CH 3)2 sont fixes sur les sites silanols de la substance hydrophile de départ: indice Stevens de mouillabilité: 27 m J/m 2 (caractéristique d'un recouvrement des sites hydrophiles par des groupements très hydrophobes CH 3), spectre infrarouge indiquant la présence de liaisons CH 3 ( 2 967 cm-1) et Si H ( 2 148 cm-1). Les substances obtenues, mises en suspension dans les solvants habituels des chloro-silanes (tétrahydrofurane, acétone, éther) ne sont pas altérées et gardent leur nouvelle propriété de surface, ce qui démontre une liaison forte entre la substance talqueuse hydrophile de départ et les molécules greffées. En outre, les greffons ne sont pas hydrolisés par l'eau. Il est à noter que le traitement décrit au présent exemple sur la substance talqueuse hydrophile a été réalisé à titre comparatif sur du talc naturel hydrophobe et aucun oreffage significatif n'a pu être obtenu. Exemple 6 Traitement par un alcool La procédure opératoire de l'exemple 5 a été reprise au moyen d'un alcool (sans solvant, température de traitement: 108 C) et a conduit à une substance talqueuse possédant en surface des groupements hydrophobes C(CH 3)3 fixés sur les sites silanols de la substance hydrophile de départ (fabriquée à l'exemple 1). L'indice de mouillabilité est de 27 m J/m 2 comme dans l'exemple précédent et le spectre infrarouge indique la présence de liaisons CH 3 ( 2 967 cm-1). REVENDICATIONS 1/ Substance talqueuse constituée de particules de structure feuilletée, caractérisée en ce que chaque particule présente intérieurement la structure cristalline du talc et possède des propriétés de surface hydrophiles. 2/ Substance talqueuse selon la revendication 1, caractérisée en ce que chaque particule comprend des feuillets internes hydrophobes et au moins un feuillet de surface hydrophile, liés par des forces de Vanderwaals: les feuillets internes possédant la structure cristalline du talc au niveau de chaque maille, chaque feuillet de surface étant constitué par un réseau de tétraèdres d'oxyde de silicium, portant des sites hydrophiles. 3/ Substance talqueuse selon la revendication 2, caractérisée en ce que chaque feuillet de surface est constitué par un réseau comportant des tétraèdres d'oxyde de silicium ayant un arrangement cristallin identique à celui du talc, la base inerte desdits tétraèdres formant la surface du feuillet, des tétraèdres d'oxyde de silicium inversés par rapport aux précédents, lesdits tétraèdres inversés ayant un sommet actif situé au niveau de la surface du feuillet, formant un groupement silanol Si OH. 4/ Substance talqueuse selon la revendication 2, caractérisée en ce que chaque feuillet de surface comprend des liaisons siloxanes inertes caractéristiques du talc et des fonctions hydrophiles Si OH, Si X ou Si RX, o X est un halogène et R un chaînon organique. / Substance talqueuse constituée de particules lamellaires, se caractérisant par: un spectre de diffraction des rayons X, identique à celui du talc, exempt des pics caractéristiques de l'enstatite,. un spectre infrarouge identique à celui du talc, 0 des isothermes d'adsorption de sonde polaire et/ou apolaire modifiés, induisant des diagrammes de distribution d'énergie de surface bimodale (méthode de Rudzinski-Jagiello), un indice de mouillabilité (indice de Stevens) compris entre 50 et 71,3 (exprimé en m J par m 2). 6/ Procédé de fabrication d'une substance talqueuse conforme à l'une des revendications 3 ou 5, consistant à chauffer des particules de talc, caractérisé en ce que l'on porte lesdites particules de talc à une température inférieure è 9000 C dans des conditions propres à éviter la transformation du talc en enstatite et à opérer une modification de surface consistant en une substitution des ponts siloxanes inertes en silanols actifs. 7/ Procédé selon la revendication 6, caractérisé en ce nue l'on porte lesdites particules de talc à une température comprise entre 8000 C et 9000 C pendant une durée au moins égale à 10 minutes de façon que le couple température/durée soit situé dans la zone hachurée Z du20 diagramme de la figure 7. 8/ Procédé de fabrication d'une substance talqueuse conforme à l'une des revendications 4 ou 5, caractérisé en ce aue l'on met en suspension du talc en présence d'un amorceur radicalaire dans un milieu liquide solvant dudit amorceur et sécable par les radicaux produits par l'amorceur, dans des conditions propres à ouvrir des liaisons siloxanes en surface des particules et à les remplacer par des fonctions hydrophiles. 9/ Procédé selon la revendication 8, caractérisé en ce que: l'on utilise un amorceur radicalaire constitué par au moins un des composés du oroupe suivant: diazo, peroxyde, carboperoxyde, peracide, disulfure, thiourame, xanthoaène, dérivé de tétraméthyléthane,35 l'on utilise comme solvant soit un composé organique halogéné ou un mélange de composés organiques halogénés, soit un tiers solvant contenant un thiol sécable par les radicaux produits par l'amorceur, l'on chauffe la suspension à une température au moins égale à la température de décomposition de l'amorceur radiculaire en vue d'entretenir la réaction radicalaire dans le milieu. O 10/ Procédé de traitement d'une substance talqueuse conforme à l'une des revendications 1, 2, 3, 4 ou 5, pour conférer à ladite substance une réactivité de surface à l'égard d'une matrice organique déterminée, caractérisé en ce que l'on fixe sur les sites hydrophiles de surface, des molécules ayant, d'une part, une fonction de fixation sur ces10 sites, et d'autre part, une affinité avec la matrice organique précitée. 11/ Procédé de traitement selon la revendication 10, caractérisé en ce que l'on fixe sur les sites hydrophiles de surface constitués par les Groupements15 silanols, des molécules des familles suivantes: époxy, isocyanate, acide organique, acide acrylique, alcool, chlorure d'acyle, anhydride, organosilane comprenant au moins un groupe hydrolisable. 12/ Substance talqueuse traitée par le procédé conforme à l'une des revendications O l ou 11, présentant intérieurement la structure du talc et possédant une réactivité de surface.